(57)【要約】      （修正有）【課題】演奏時の温湿度の変化や呼気蒸気の溜まり等による音程や音色の変化が少なく、しかも軽量で優れた消臭機能をも兼備するオカリナを提供する。【解決手段】稚内層珪質頁岩を主材とし、これに鉱物粘土と水を加えて成形、乾燥、焼成してオカリナを形成する。ここで、稚内層珪質頁岩と鉱物粘土の配合割合は、得られるオカリナの強度や音色を考慮して、稚内層珪質頁岩３０〜９０重量％、鉱物粘土１０〜７０重量％、好ましくは稚内層珪質頁岩４０〜８０重量％、鉱物粘土２０〜６０重量％とし、これらの混合物に水を加えて適度な硬さの坏土とするのがよい。【選択図】図１
0003165036.tif 000002
【実用新案登録請求の範囲】
【請求項１】
稚内層珪質頁岩に鉱物粘土と水を加えて成形、乾燥、焼成してなることを特徴とするオカリナ。
【請求項２】
前記稚内層珪質頁岩の、全細孔容積が０．１〜１．０ｍｌ／ｇ、比表面積が５０ｍ２／ｇ以上であることを特徴とする請求項１記載のオカリナ。
【考案の詳細な説明】
【技術分野】
【０００１】  本考案は、稚内層珪質頁岩を主材としてなるオカリナに関する。
【背景技術】
【０００２】  オカリナの語源は、その一風変わった形状からイタリア語の「小さい鵞鳥」に由来し、土笛特有の素朴でまろやかな音色による癒し効果と手軽さが好まれて、近年その愛好者が急増している。【０００３】  オカリナは発音原理で分類される気鳴楽器のうち、空洞内の空気を振動させて発音する吹奏気鳴楽器に属する。このオカリナは、内部が空洞である共鳴胴部と、該共鳴胴部の一端部に気道を介して設けられた笛口と、前記気道の共鳴胴部側に設けられた歌口と、前記共鳴胴部に穿孔された指孔とを備えてなるもので、笛口から吹き込まれた呼気が共鳴胴部の空洞を振動させ、この振動音が歌口から外部に出て行くことで音が鳴る仕組みである。【０００４】  ところがオカリナは、陶器製であって、閉管式でチューニング機能を持たないという特異な楽器であるため、その原料組成や乾燥・焼成等の製造条件の微妙な変化はもちろん、演奏時の大気中の温湿度の変化や、息使いによる呼気蒸気の溜まり等によっても音程や音色が大きく変わるという問題を抱えている。例えば、音の標準高度として常用されているオクターブ４のラ（Ａ）の音は、通常、温度２０℃、湿度５０％ＲＨの標準雰囲気中で４４０Ｈｚの周波数を示すが、オカリナの場合は多少の個体差はあるものの、この周波数が湿度２０％ＲＨになると４４２〜４４５Ｈｚに、湿度８０％ＲＨでは４３５〜４３８Ｈｚに、また温度が３０℃では４４３〜４４７Ｈｚになるなど、温湿度の変化によって音程や音色が大きく影響される。従って、演奏時には音程のすべてを息使いで調整しなければならず、「息使い８割、指使い２割」と言われるほどのデリケートな楽器であるため、同調性が要求される演奏会等で他の楽器とアンサンブルすると音程が合いにくいといった問題を抱えているのが実情である。【０００５】  かかるオカリナ特有のデリケートな音程や音色の変化に係る問題を改善するために、穴の位置や形状を変えたり、材質をガラスや石膏、金属等に変えるといった提案がなされているが（特許文献１〜４）、これらいずれの提案もオカリナ独特の素朴な音色が損なわれるという新たな問題が生起することから、決して満足できるものでなかった。
【先行技術文献】
【特許文献】
【０００６】
【特許文献１】特開平１０−２２２１５７号公報
【特許文献２】特開２００６−９６６４５号公報
【特許文献３】特表２００８−５０５８３８号公報
【特許文献４】特開２００６−２８４９９６号公報
【考案の概要】
【考案が解決しようとする課題】
【０００７】  本考案は、演奏時の温湿度の変化や呼気蒸気の溜まり等による音程や音色の変化が少なく、しかも軽量で優れた消臭機能をも兼備する新規なオカリナの提供を目的とする。
【課題を解決するための手段】
【０００８】  本考案者等は、上記課題を解決するために、これまでほとんど検討されてこなかったオカリナ用の原材料について鋭意検討したところ、特定の細孔容積をもった珪質頁岩を主材とすることで、その優れた調湿機能と消臭機能が相俟って、音程や音色が温湿度等の変化による影響を受けにくく、軽量で優れた消臭効果をも併せ持つ全く新規なオカリナが得られることを突き止め、本考案を完成させるに至ったものである。【０００９】  即ち、本考案のうちの第１の考案は、稚内層珪質頁岩を主材とし、これに鉱物粘土と水を加えて成形、乾燥、焼成してなることを特徴とするオカリナであり、第２の考案は上記第１考案記載の稚内層珪質頁岩が、全細孔容積０．１〜１．０ｍｌ／ｇ、比表面積５０ｍ２／ｇ以上であることを特徴とするオカリナである。
【考案の効果】
【００１０】  本考案によれば、多孔質で調湿機能と消臭機能を有する特定の珪質頁岩を主材としているため、当該オカリナは音程や音色が演奏時の温湿度の変化や呼気蒸気の溜まり等の影響を受けにくく、しかも軽量で優れた消臭機能を兼備するというこれまで類を見ない特徴を有するものである。従って、これまで困難視されてきた他の楽器とのアンサンブルが可能となるほか、口臭や使い古し等による不快臭の除去、更に軽量化による落下破損の軽減や、長時間演奏での手の疲れ抑制といった数々の優れた効果を奏するものである。
【考案を実施するための形態】
【００１１】  以下、本考案について詳しく説明する。
【００１２】  本考案で使用する珪質頁岩は、珪藻質泥を根源とした堆積物であるが、結晶化による硬質化が進んだ固くて割れやすい頁岩であり、通常の珪藻土と呼ばれている珪藻泥岩に属しながらも、特有の性状を有することから区別して扱われるケースが多い。即ち、珪藻土とは、およそ１０００万年前に海や湖沼などに大量に生息していた藻類の一種である珪藻プランクトンが泥といっしょに堆積してできた岩石を粉砕したものであるのに対し、珪質頁岩はこの珪藻土が地殻変動等により地中で圧力や熱の影響を受けて溶解した後、再び沈殿して微細な多孔質状に結晶化したものである。中でも、北海道天北地方から産出される稚内層珪質頁岩は、７〜１５ｎｍにシャープな細孔径分布を持ち、全細孔容積が０．０８〜１．０ｍｌ／ｇ、比表面積が３０〜１８０ｍ２／ｇであるなど、その内部に水蒸気を吸放出しやすいと言われる９ｎｍ程度の極めて微細な細孔を多数持つという特有の性質を有している。かかる稚内層珪質頁岩は、後述する表１に例示のように通常の珪藻土に比べて５〜８倍もの比表面積と全細孔容積を有することから、近年、調湿機能材として主に建材分野への利用が提案され、その吸放湿特性は相対湿度を常に６０％ＲＨ前後に自立的に制御するという比類稀なるもので、かかる性質は現在オカリナ用粘土として常用されている木節粘土や備前、信楽産等の粘土では期待すらできないものである。
【００１３】  また、本考案で使用する稚内層珪質頁岩は、弱酸性の二酸化珪素を主成分とする関係で、塩基性ガスに対して高い吸着能を有する。この稚内層珪質頁岩の高いガス吸着能は、通常の細孔表面へのガス吸着効果に加えて、稚内層珪質頁岩の前記した高い水分吸収力によって蓄えられた細孔内の凝縮水へのガス溶解によって引き起こされるものと考えられ、とりわけアンモニアやアセトアルデヒド等の水溶性ガスに対する高い吸着能は、微細な細孔を多数有し高い水分吸収能を持つ本願稚内層珪質頁岩特有のものである。
【００１４】  本考案では、上記稚内層珪質頁岩の中でも全細孔容積が０．１〜１．０ｍｌ／ｇ、好ましくは０．２〜０．８ｍｌ／ｇで、比表面積が５０ｍ２／ｇ以上、好ましくは６０ｍ２／ｇ以上のものが好ましい。これは全細孔容積と比表面積が上記より小さいと、吸着容量が不足して、調湿機能と消臭機能の低下を余儀なくされるのに対し、全細孔容積が大きくなりすぎると細孔径が小さくなって、ケルビンの毛細管凝集理論から、特に高湿度域での水分吸着能が悪化して調湿機能が低下することに基づくものである。
【００１５】    本考案の稚内層珪質頁岩は、原石を粉砕した後に得られる粉体を、必要により５００〜９００℃の温度で焼成することにより得られる。原石の粉砕は、ハンマークラッシャーやジョークラッシャー、ロールクラッシャーなどで行い、成形時のハンドリング性を考慮すると平均粒径０．００１〜１ｍｍ程度に粉砕したものが好適である。
【００１６】  また本考案では、上記稚内層珪質頁岩の細孔内の少なくとも一部にアルカリ金属又はアルカリ土類金属の水酸化物、塩化物、炭酸塩及び珪酸塩等から選ばれる少なくとも１種のアルカリ化合物を担持することで、吸放湿特性や消臭機能を向上させたものでも差し支えない。
【００１７】  本考案のオカリナは、上記稚内層珪質頁岩を主材とし、これに鉱物粘土と水を加えて適度な硬さの坏土とする。鉱物粘土としては、木節粘土や蛙目粘土、黄土、貫入土、備前土、信楽土等の陶器製造用の粘土であれば如何なるものも適用できるほか、本考案の目的を阻害しない範囲でゼオライト、カオリン、セピオライト、シリカ、活性白土、石膏等を適宜添加したり、また細菌の繁殖を抑えるための各種抗菌剤や芳香剤等を添加することも可能である。
【００１８】  ここで、稚内層珪質頁岩と鉱物粘土の配合割合は、得られるオカリナの強度や音色を考慮して、稚内層珪質頁岩３０〜９０重量％、鉱物粘土１０〜７０重量％、好ましくは稚内層珪質頁岩４０〜８０重量％、鉱物粘土２０〜６０重量％とし、これらの混合物に水を加えて適度な硬さの坏土とするのがよい。
【００１９】  また、オカリナを製造する方法としては、石膏型を用いた型起こし成形が好ましく、具体的には適量の坏土の板を、焼石膏で作製した上半型用と下半型用のそれぞれの雄雌型枠に入れ、圧縮成形して形状を整える段階と、出来上がった上半型と下半型とをドベで接合する段階、乾燥の後、音孔を穿孔する段階、オーブン又は加熱炉を用いて焼成する段階、更に必要に応じて外面塗装や色付け・柄付けなどを行う段階、音程・音階を調整する段階などを経て作ることができる。ここで、乾燥は常温〜１００℃の温度で、また焼成は５００〜１２００℃の温度域とするのが好ましく、これら乾燥、焼成はそれぞれ０．５〜３日くらいかけてゆっくり行うのがクラック防止の観点から好ましい。
【実施例】
【００２０】  以下、本考案を実施例に基づき説明するが、本考案はこれらの実施例に限定されるものでない。【００２１】  本考案において、比表面積と全細孔容積は、ガス吸着法による表面積、細孔分布測定装置（日本ベル（株）製ＢｅｌｓｏｒｐＩＩ）で測定し、比表面積はＢＥＴ法とした。【００２２】  また吸放湿率のうちの吸湿率は、試験体を２５℃、５０％ＲＨの恒温恒湿器に入れ、４８時間経過後に測定した上記試験体の重量と、その後２５℃、９０％ＲＨの恒温恒湿器に入れ、２４時間経過後に測定した上記試験体の重量とから重量増加率を求め、その値を吸湿率とした。一方、放湿率は、試験体を２５℃、５０％ＲＨの恒温恒湿器中で４８時間養生した後、２５℃、９０％ＲＨの恒温恒湿器中に２４時間保持した時の上記試験体の重量と、その後２５℃、５０％ＲＨの恒温恒湿器中で２４時間保持した後の上記試験体の重量とから重量減少率を求め、その値を放湿率とした。【００２３】  またアセトアルデヒド消臭率は、試験体１０ｇを１００ｐｐｍの濃度に調整したアセトアルデヒドガス１リットルと共にテドラバッグ中に封入し、２時間経過後のテドラバッグ中のアセトアルデヒド濃度から消臭率を求めた。またアンモニアについても、同様の方法で消臭率を求めた。【００２４】  （各原材料の特性比較）
オカリナ用の原材料として、稚内層珪質頁岩、一般珪藻土（秋田県産）、一般珪藻土（石川県産）、備前産粘土、信楽産粘土を用意し、それぞれについて比表面積、全細孔容積、吸放湿率、消臭率を比較したデータを表１に示した。【００２５】
【表１】
0003165036.tif 000003
【実施例１】
【００２６】  表１で使用した稚内層珪質頁岩（平均粒径約３０μｍ）７０重量部に木節粘土を３０重量部加え、更に水１５重量部を加えてオカリナ用坏土を作製し、これを厚さ約１０ｍｍの板状に圧延した後、上半型用と下半型用のそれぞれのオカリナ用石膏型枠にて型起こし成形し、更に上半型と下半型をドベで接合した。得られた生のオカリナを１昼夜自然放置した後、６５℃で１昼夜乾燥し、更に８５０℃で１２時間焼成した。その後、バリ取り、表面ニス塗り、音の調律などを経てオカリナ（Ｃ管タイプ）を完成させた。【００２７】  （比較例１）
稚内層珪質頁岩と木節粘土の代わりに、表１に示した備前産と信楽産の陶器用粘土を各々５０重量部ずつ用いる以外は実施例１と同様の方法でオカリナを作製した。【００２８】  実施例及び比較例で得たオカリナについて、２０℃一定で相対湿度が２０％ＲＨ、５０％ＲＨ、９０％ＲＨとそれぞれ異なる部屋で測定したオクターブ４のラ（Ａ）音の周波数と消臭性能、オカリナ重量等の測定結果を表２に示した。尚、音の周波数は音響評価装置（四国ポリテクカレッジ製）で、また消臭性能は、２８％アンモニア水０．０１ｇをオカリナの指孔からスポイトで注入し、１時間経過後のアンモニア臭を官能評価した。アンモニア臭がほとんどなかったものを（○）、アンモニア臭が認められたものを（×）とした。【００２９】
【表２】
0003165036.tif 000004
【００３０】  表２の結果から、本考案のオカリナ（実施例１）は、湿度変化による音程の狂いがほとんどなく、消臭性能に優れ、しかも重量も通常の粘土を用いた場合（比較例１）に比べて約１５％もの軽量化が図られるなど、これまでにない数々の優れた特徴を兼備することが確認された。
【産業上の利用可能性】
【００３１】  本考案のオカリナによれば、それ自体が自立的な調湿機能を持っているため、演奏時の温湿度の変化や呼気蒸気の溜まりによる音程や音色の変化が抑えられ、常に安定した演奏が可能になる。また、軽量で優れた消臭機能を兼備するほか、珪質頁岩が安価で経済性にも優れることから、一般のオカリナ愛好者はもちろん、小中学生を対象にした教材用楽器としても有用であるなど、学校教育の現場における情緒豊かな人格形成に資する楽器として極めて汎用性の高いものである。
0003165036.tif 000005
【手続補正書】
【提出日】平成22年10月12日(2010.10.12)
【手続補正２】
【補正対象書類名】明細書
【補正対象項目名】全文
【補正方法】変更
【補正の内容】
【考案の詳細な説明】
【技術分野】
【０００１】  本考案は、稚内層珪質頁岩を主材としてなるオカリナに関する。
【背景技術】
【０００２】  オカリナの語源は、その一風変わった形状からイタリア語の「小さい鵞鳥」に由来し、土笛特有の素朴でまろやかな音色による癒し効果と手軽さが好まれて、近年その愛好者が急増している。【０００３】  オカリナは発音原理で分類される気鳴楽器のうち、空洞内の空気を振動させて発音する吹奏気鳴楽器に属する。
このオカリナは、図１に例示のように内部が空洞である共鳴胴部２と、該共鳴胴部の一端部に気道３を介して設けられた笛口４と、前記気道の共鳴胴部側に設けられた歌口（共鳴胴部の下半体に設けられたもので、図示なし）と、前記共鳴胴部に穿孔された指孔５とを備えてなるもので、笛口４から吹き込まれた呼気が共鳴胴部２の空洞を振動させ、この振動音が歌口から外部に出て行くことで音が鳴る仕組みである。【０００４】  ところがオカリナは、陶器製であって、閉管式でチューニング機能を持たないという特異な楽器であるため、その原料組成や乾燥・焼成等の製造条件の微妙な変化はもちろん、演奏時の大気中の温湿度の変化や、息使いによる呼気蒸気の溜まり等によっても音程や音色が大きく変わるという問題を抱えている。例えば、音の標準高度として常用されているオクターブ４のラ（Ａ）の音は、通常、温度２０℃、湿度５０％ＲＨの標準雰囲気中で４４０Ｈｚの周波数を示すが、オカリナの場合は多少の個体差はあるものの、この周波数が湿度２０％ＲＨになると４４２〜４４５Ｈｚに、湿度８０％ＲＨでは４３５〜４３８Ｈｚに、また温度が３０℃では４４３〜４４７Ｈｚになるなど、温湿度の変化によって音程や音色が大きく影響される。従って、演奏時には音程のすべてを息使いで調整しなければならず、「息使い８割、指使い２割」と言われるほどのデリケートな楽器であるため、同調性が要求される演奏会等で他の楽器とアンサンブルすると音程が合いにくいといった問題を抱えているのが実情である。【０００５】  かかるオカリナ特有のデリケートな音程や音色の変化に係る問題を改善するために、穴の位置や形状を変えたり、材質をガラスや石膏、金属等に変えるといった提案がなされているが（特許文献１〜４）、これらいずれの提案もオカリナ独特の素朴な音色が損なわれるという新たな問題が生起することから、決して満足できるものでなかった。
【先行技術文献】
【特許文献】
【０００６】
【特許文献１】特開平１０−２２２１５７号公報
【特許文献２】特開２００６−９６６４５号公報
【特許文献３】特表２００８−５０５８３８号公報
【特許文献４】特開２００６−２８４９９６号公報
【考案の概要】
【考案が解決しようとする課題】
【０００７】  本考案は、演奏時の温湿度の変化や呼気蒸気の溜まり等による音程や音色の変化が少なく、しかも軽量で優れた消臭機能をも兼備する新規なオカリナの提供を目的とする。
【課題を解決するための手段】
【０００８】  本考案者等は、上記課題を解決するために、これまでほとんど検討されてこなかったオカリナ用の原材料について鋭意検討したところ、特定の細孔容積をもった珪質頁岩を主材とすることで、その優れた調湿機能と消臭機能が相俟って、音程や音色が温湿度等の変化による影響を受けにくく、軽量で優れた消臭効果をも併せ持つ全く新規なオカリナが得られることを突き止め、本考案を完成させるに至ったものである。【０００９】  即ち、本考案のうちの第１の考案は、稚内層珪質頁岩を主材とし、これに鉱物粘土と水を加えて成形、乾燥、焼成してなることを特徴とするオカリナであり、第２の考案は上記第１考案記載の稚内層珪質頁岩が、全細孔容積０．１〜１．０ｍｌ／ｇ、比表面積５０ｍ２／ｇ以上であることを特徴とするオカリナである。
【考案の効果】
【００１０】  本考案によれば、多孔質で調湿機能と消臭機能を有する特定の珪質頁岩を主材としているため、当該オカリナは音程や音色が演奏時の温湿度の変化や呼気蒸気の溜まり等の影響を受けにくく、しかも軽量で優れた消臭機能を兼備するというこれまで類を見ない特徴を有するものである。従って、これまで困難視されてきた他の楽器とのアンサンブルが可能となるほか、口臭や使い古し等による不快臭の除去、更に軽量化による落下破損の軽減や、長時間演奏での手の疲れ抑制といった数々の優れた効果を奏するものである。
【考案を実施するための形態】
【００１１】  以下、本考案について詳しく説明する。
【００１２】  本考案で使用する珪質頁岩は、珪藻質泥を根源とした堆積物であるが、結晶化による硬質化が進んだ固くて割れやすい頁岩であり、通常の珪藻土と呼ばれている珪藻泥岩に属しながらも、特有の性状を有することから区別して扱われるケースが多い。即ち、珪藻土とは、およそ１０００万年前に海や湖沼などに大量に生息していた藻類の一種である珪藻プランクトンが泥といっしょに堆積してできた岩石を粉砕したものであるのに対し、珪質頁岩はこの珪藻土が地殻変動等により地中で圧力や熱の影響を受けて溶解した後、再び沈殿して微細な多孔質状に結晶化したものである。中でも、北海道天北地方から産出される稚内層珪質頁岩は、７〜１５ｎｍにシャープな細孔径分布を持ち、全細孔容積が０．０８〜１．０ｍｌ／ｇ、比表面積が３０〜１８０ｍ２／ｇであるなど、その内部に水蒸気を吸放出しやすいと言われる９ｎｍ程度の極めて微細な細孔を多数持つという特有の性質を有している。かかる稚内層珪質頁岩は、後述する表１に例示のように通常の珪藻土に比べて５〜８倍もの比表面積と全細孔容積を有することから、近年、調湿機能材として主に建材分野への利用が提案され、その吸放湿特性は相対湿度を常に６０％ＲＨ前後に自立的に制御するという比類稀なるもので、かかる性質は現在オカリナ用粘土として常用されている木節粘土や備前、信楽産等の粘土では期待すらできないものである。
【００１３】  また、本考案で使用する稚内層珪質頁岩は、弱酸性の二酸化珪素を主成分とする関係で、塩基性ガスに対して高い吸着能を有する。この稚内層珪質頁岩の高いガス吸着能は、通常の細孔表面へのガス吸着効果に加えて、稚内層珪質頁岩の前記した高い水分吸収力によって蓄えられた細孔内の凝縮水へのガス溶解によって引き起こされるものと考えられ、とりわけアンモニアやアセトアルデヒド等の水溶性ガスに対する高い吸着能は、微細な細孔を多数有し高い水分吸収能を持つ本願稚内層珪質頁岩特有のものである。
【００１４】  本考案では、上記稚内層珪質頁岩の中でも全細孔容積が０．１〜１．０ｍｌ／ｇ、好ましくは０．２〜０．８ｍｌ／ｇで、比表面積が５０ｍ２／ｇ以上、好ましくは６０ｍ２／ｇ以上のものが好ましい。これは全細孔容積と比表面積が上記より小さいと、吸着容量が不足して、調湿機能と消臭機能の低下を余儀なくされるのに対し、全細孔容積が大きくなりすぎると細孔径が小さくなって、ケルビンの毛細管凝集理論から、特に高湿度域での水分吸着能が悪化して調湿機能が低下することに基づくものである。
【００１５】  本考案の稚内層珪質頁岩は、原石を粉砕した後に得られる粉体を、必要により５００〜９００℃の温度で焼成することにより得られる。原石の粉砕は、ハンマークラッシャーやジョークラッシャー、ロールクラッシャーなどで行い、成形時のハンドリング性を考慮すると平均粒径０．００１〜１ｍｍ程度に粉砕したものが好適である。
【００１６】  また本考案では、上記稚内層珪質頁岩の細孔内の少なくとも一部にアルカリ金属又はアルカリ土類金属の水酸化物、塩化物、炭酸塩及び珪酸塩等から選ばれる少なくとも１種のアルカリ化合物を担持することで、吸放湿特性や消臭機能を向上させたものでも差し支えない。
【００１７】  本考案のオカリナは、上記稚内層珪質頁岩を主材とし、これに鉱物粘土と水を加えて適度な硬さの坏土とする。鉱物粘土としては、木節粘土や蛙目粘土、黄土、貫入土、備前土、信楽土等の陶器製造用の粘土であれば如何なるものも適用できるほか、本考案の目的を阻害しない範囲でゼオライト、カオリン、セピオライト、シリカ、活性白土、石膏等を適宜添加したり、また細菌の繁殖を抑えるための各種抗菌剤や芳香剤等を添加することも可能である。
【００１８】  ここで、稚内層珪質頁岩と鉱物粘土の配合割合は、得られるオカリナの強度や音色を考慮して、稚内層珪質頁岩３０〜９０重量％、鉱物粘土１０〜７０重量％、好ましくは稚内層珪質頁岩４０〜８０重量％、鉱物粘土２０〜６０重量％とし、これらの混合物に水を加えて適度な硬さの坏土とするのがよい。
【００１９】  また、オカリナを製造する方法としては、石膏型を用いた型起こし成形が好ましく、具体的には適量の坏土の板を、焼石膏で作製した上半型用と下半型用のそれぞれの雄雌型枠に入れ、圧縮成形して形状を整える段階と、出来上がった上半型と下半型とをドベで接合する段階、乾燥の後、音孔を穿孔する段階、オーブン又は加熱炉を用いて焼成する段階、更に必要に応じて外面塗装や色付け・柄付けなどを行う段階、音程・音階を調整する段階などを経て作ることができる。ここで、乾燥は常温〜１００℃の温度で、また焼成は５００〜１２００℃の温度域とするのが好ましく、これら乾燥、焼成はそれぞれ０．５〜３日くらいかけてゆっくり行うのがクラック防止の観点から好ましい。
【実施例】
【００２０】  以下、本考案を実施例に基づき説明するが、本考案はこれらの実施例に限定されるものでない。【００２１】  本考案において、比表面積と全細孔容積は、ガス吸着法による表面積、細孔分布測定装置（日本ベル（株）製ＢｅｌｓｏｒｐＩＩ）て測定し、比表面積はＢＥＴ法とした。【００２２】  また吸放湿率のうちの吸湿率は、試験体を２５℃、５０％ＲＨの恒温恒湿器に入れ、４８時間経過後に測定した上記試験体の重量と、その後２５℃、９０％ＲＨの恒温恒湿器に入れ、２４時間経過後に測定した上記試験体の重量とから重量増加率を求め、その値を吸湿率とした。一方、放湿率は、試験体を２５℃、５０％ＲＨの恒温恒湿器中で４８時間養生した後、２５℃、９０％ＲＨの恒温恒湿器中に２４時間保持した時の上記試験体の重量と、その後２５℃、５０％ＲＨの恒温恒湿器中で２４時間保持した後の上記試験体の重量とから重量減少率を求め、その値を放湿率とした。【００２３】  またアセトアルデヒド消臭率は、試験体１０ｇを１００ｐｐｍの濃度に調整したアセトアルデヒドガス１リットルと共にテドラバッグ中に封入し、２時間経過後のテドラバッグ中のアセトアルデヒド濃度から消臭率を求めた。またアンモニアについても、同様の方法で消臭率を求めた。【００２４】  （各原材料の特性比較）
オカリナ用の原材料として、稚内層珪質頁岩、一般珪藻土（秋田県産）、一般珪藻土（石川県産）、備前産粘土、信楽産粘土を用意し、それぞれについて比表面積、全細孔容積、吸放湿率、消臭率を比較したデータを表１に示した。【００２５】
【表１】
0003165036.tif 000006
【実施例１】
【００２６】  表１で使用した稚内層珪質頁岩（平均粒径約３０μｍ）７０重量部に木節粘土を３０重量部加え、更に水１５重量部を加えてオカリナ用坏土を作製し、これを厚さ約１０ｍｍの板状に圧延した後、上半型用と下半型用のそれぞれのオカリナ用石膏型枠にて型起こし成形し、更に上半型と下半型をドベで接合した。得られた生のオカリナを１昼夜自然放置した後、６５℃で１昼夜乾燥し、更に８５０℃で１２時間焼成した。その後、バリ取り、表面ニス塗り、音の調律などを経てオカリナ（Ｃ管タイプ）を完成させた。【００２７】  （比較例１）
稚内層珪質頁岩と木節粘土の代わりに、表１に示した備前産と信楽産の陶器用粘土を各々５０重量部ずつ用いる以外は実施例１と同様の方法でオカリナを作製した。【００２８】  実施例及び比較例で得たオカリナについて、２０℃一定で相対湿度が２０％ＲＨ、５０％ＲＨ、９０％ＲＨとそれぞれ異なる部屋で測定したオクターブ４のラ（Ａ）音の周波数と消臭性能、オカリナ重量等の測定結果を表２に示した。尚、音の周波数は音響評価装置（四国ポリテクカレッジ製）で、また消臭性能は、２８％アンモニア水０．０１ｇをオカリナの指孔からスポイトで注入し、１時間経過後のアンモニア臭を官能評価した。アンモニア臭がほとんどなかったものを（○）、アンモニア臭が認められたものを（×）とした。【００２９】
【表２】
0003165036.tif 000007
【００３０】  表２の結果から、本考案のオカリナ（実施例１）は、湿度変化による音程の狂いがほとんどなく、消臭性能に優れ、しかも重量も通常の粘土を用いた場合（比較例１）に比べて約１５％もの軽量化が図られるなど、これまでにない数々の優れた特徴を兼備することが確認された。
【産業上の利用可能性】
【００３１】  本考案のオカリナによれば、それ自体が自立的な調湿機能を持っているため、演奏時の温湿度の変化や呼気蒸気の溜まりによる音程や音色の変化が抑えられ、常に安定した演奏が可能になる。また、軽量で優れた消臭機能を兼備するほか、珪質頁岩が安価で経済性にも優れることから、一般のオカリナ愛好者はもちろん、小中学生を対象にした教材用楽器としても有用であるなど、学校教育の現場における情緒豊かな人格形成に資する楽器として極めて汎用性の高いものである。
【図面の簡単な説明】
【００３２】
【図１】は、本考案のオカリナの一例を示す上半体側から見た斜視図である。
【符号の説明】
【００３３】  １・・・オカリナ
２・・・共鳴胴部
２ａ・・上半体
２ｂ・・下半体
３・・・気道
４・・・笛口
５・・・指孔
【手続補正３】
【補正対象書類名】図面
【補正対象項目名】全図
【補正方法】変更
【補正の内容】
【図１】
0003165036.tif 000008